(57)【要約】  少なくとも一種のシリコーン系ワックス約０．０１から約３重量％、少なくとも一種の超分枝ポリ（αオレフィン）約０．１から約５重量％を含むポリ（αオレフィン）化合物約０．２０から約１０重量％、少なくとも一種のポリジメチルシロキサンシリコーン流体約６から約６０重量％、少なくとも一種の揮発性環状シリコーン約１から約２０重量％、少なくとも一種のアミノ官能性シリコーン約０．２５から約３重量％、少なくとも一種のＵＶ吸収剤約０．０１から約５重量％およびこれらのための石油系担体を含む、自動車などの艶出しに好適な本発明の液体艶出し組成物。この液体艶出し組成物は、艶出しキットの形で極細繊維艶出し布と共に包装され得る。液体艶出し組成物は、長い耐久性のあるショールームの仕上げを与え、従来の艶出し組成物に普通に関連する白い残渣を残すことなく、ゴム、ビニールおよびプラスチック構成要素上に直接的に使用され得る。
2009531523.tif 000002
【特許請求の範囲】
【請求項１】
少なくとも一種のシリコーン系ワックス約０．０１から約３重量％、
ポリ（αオレフィン）化合物［この化合物は少なくとも一種の超分枝ポリ（αオレフィン）約０．１から約５重量％を含む。］約０．２０から約１０重量％、
少なくとも一種のポリジメチルシロキサンシリコーン流体約６から約６０重量％、
少なくとも一種の揮発性環状シリコーン約１から約２０重量％、
少なくとも一種のアミノ官能性シリコーン約０．２５から約３重量％、
少なくとも一種のＵＶ吸収剤約０．０１から約５重量％および
これらのための石油系担体
を含む液体艶出し組成物（前記パーセントは、組成物の全重量に基づく。）。
【請求項２】
少なくとも一種のシリコーン系ワックスが、シリコーンアルキルコポリマーを含む、請求項１に記載の液体艶出し組成物。
【請求項３】
シリコーンアルキルコポリマーが、組成物の全重量に基づいて約０．０１から約０．５重量％の範囲内の量で艶出し組成物中に存在する、請求項２に記載の液体艶出し組成物。
【請求項４】
少なくとも一種のシリコーン系ワックスが、シリコーングリコールとカルナウバワックスとのグラフトコポリマーをさらに含む、請求項２に記載の液体艶出し組成物。
【請求項５】
シリコーングリコールとカルナウバワックスとのグラフトコポリマーが、組成物の全重量に基づいて約０．００５から約３重量％の範囲内の量で艶出し組成物中に存在する、請求項１に記載の液体艶出し組成物。
【請求項６】
少なくとも一種のポリジメチルシロキサンシリコーン流体が、約２０から約６０，０００センチストークスの範囲内の動粘度を有するポリジメチルシロキサンの混合物を含む、請求項１に記載の液体艶出し組成物。
【請求項７】
ポリジメチルシロキサンの混合物が、組成物の全重量に基づいて、約３５０センチストークスの動粘度を有するポリジメチルシロキサン約５から約１５重量％、約１，０００センチストークスの動粘度を有するポリジメチルシロキサン約０．５から約１０重量％、約１０，０００センチストークスの動粘度を有するポリジメチルシロキサン約０．５から約１０重量％および約６０，０００センチストークスの動粘度を有するポリジメチルシロキサン約０．１から約２．５重量％を含む、請求項６に記載の液体艶出し組成物。
【請求項８】
約３５０、１，０００、１０，０００および６０，０００センチストークスの動粘度を有するポリジメチルシロキサンが、約７：３：３：１のそれぞれの重量比率で艶出し組成物中に存在する、請求項７に記載の液体艶出し組成物。
【請求項９】
少なくとも一種の揮発性環状シリコーンが、シクロペンタ（ジメチルシロキサン）を含む、請求項１に記載の液体艶出し組成物。
【請求項１０】
アミノ官能性シリコーンが、一般式：
［−Ｓｉ（Ｒ（２−ｐ））（Ｑｐ）Ｏ−］ｑ［−Ｓｉ（ＣＨ３）２Ｏ−］ｙ
（式中、Ｑは、基：Ｒ’２Ｎ−Ｒ”−、Ｒ’２Ｎ−Ｒ”−Ｎ（Ｒ’）−Ｒ”−、およびＲ’２Ｎ−Ｒ”−Ｏ−Ｒ”−を表し、Ｒは、Ｃ１−Ｃ１８アルキルまたはＣ６−Ｃ１０アリールであり；Ｒ’は、水素を表しまたは１から約１８個の炭素原子を有する一価の炭化水素基を表し；Ｒ”は、置換または非置換の二価のＣ１−Ｃ１８炭化水素基、置換または非置換の二価のオキシアルキレン基（ここで、酸素はエーテル結合を与える。）または不飽和の二価のＣ４−Ｃ１８炭化水素基であり；ｐは、約１から約２の範囲内の値を有する数であり；ｑは、約１から約２，０００の範囲内の値を有する数であり；ｙは、約０から約２，０００の範囲内の値を有する数であり；但し、ｑとｙとの合計は、少なくとも約１５である。）
で表される繰り返し単位を有するポリマーである、請求項１に記載の液体艶出し組成物。
【請求項１１】
少なくとも一種のＵＶ吸収剤が、３−（２Ｈ−ベンゾトリアゾール−２−イル）−５−（１，１−ジメチルエチル）−４−ヒドロキシベンゼンプロパン酸の分枝および直鎖Ｃ７からＣ９アルキルエステルの混合物を含む、請求項１に記載の液体艶出し組成物。
【請求項１２】
石油系担体が、組成物の全重量に基づいて約５０から約７５重量％の範囲内の量で組成物中に存在する、請求項１に記載の液体艶出し組成物。
【請求項１３】
組成物の全重量に基づいて、ポリジメチルシロキサン被覆ポリケイ酸塩０．１から約１重量％をさらに含む、請求項１に記載の液体艶出し組成物。
【請求項１４】
保存剤をさらに含む、請求項１に記載の液体艶出し組成物。
【請求項１５】
保存剤が、ブチル化ヒドロキシトルエンを含む、請求項１４に記載の液体艶出し組成物。
【請求項１６】
石油系担体が、無水の炭化水素流体である、請求項１に記載の液体艶出し組成物。
【請求項１７】
石油系担体が、炭化水素流体、水および乳化界面活性剤を含む乳化物である、請求項１に記載の液体艶出し組成物。
【請求項１８】
組成物の全重量に基づいて、シリコーンを含まないワックス約０．１から約５重量％をさらに含む、請求項１に記載の液体艶出し組成物。
【請求項１９】
ポリエステルおよびポリアミドの極細繊維を含む少なくとも一種の極細繊維艶出し布およびこれで自動車表面を艶出しするやり方を記載する説明書と共に包装されている、密封された容器中の液体艶出し組成物を含み、該液体艶出し組成物が、
少なくとも一種のシリコーン系ワックス約０．０１から約３重量％、
ポリ（αオレフィン）化合物（約０．１から約５重量％の少なくとも一種の超分枝ポリ（αオレフィン）を含む）約０．２０から約１０重量％、
少なくとも一種のポリジメチルシロキサンシリコーン流体約６から約６０重量％、
少なくとも一種の揮発性環状シリコーン約１から約２０重量％、
少なくとも一種のアミノ官能性シリコーン約０．２５から約３重量％、
少なくとも一種のＵＶ吸収剤約０．０１から約５重量％および
これらのための石油系担体
を含む（前記パーセントは、組成物の全重量に基づく。）艶出しキット。
【請求項２０】
少なくとも一種のシリコーン系ワックスが、シリコーンアルキルコポリマーを含む、請求項１９に記載のキット。
【請求項２１】
少なくとも一種のポリジメチルシロキサンシリコーン流体が、組成物の全重量に基づいて、約３５０センチストークスの動粘度を有するポリジメチルシロキサン約５から約１５重量％、約１，０００センチストークスの動粘度を有するポリジメチルシロキサン約０．５から約１０重量％、約１０，０００センチストークスの動粘度を有するポリジメチルシロキサン約０．５から約１０重量％および約６０，０００センチストークスの動粘度を有するポリジメチルシロキサン約０．１から約２．５重量％を含むポリジメチルシロキサンの混合物を含む、請求項１９に記載のキット。
【請求項２２】
アミノ官能性シリコーンが、一般式：
［−Ｓｉ（Ｒ（２−ｐ））（Ｑｐ）Ｏ−］ｑ［−Ｓｉ（ＣＨ３）２Ｏ−］ｙ
（式中、Ｑは、基：Ｒ’２Ｎ−Ｒ”−、Ｒ’２Ｎ−Ｒ”−Ｎ（Ｒ’）−Ｒ”−、およびＲ’２Ｎ−Ｒ”−Ｏ−Ｒ”−を表し、Ｒは、Ｃ１−Ｃ１８アルキルまたはＣ６−Ｃ１０アリールであり；Ｒ’は、水素を表しまたは１から約１８個の炭素原子を有する一価の炭化水素基を表し；Ｒ”は、置換または非置換の二価のＣ１−Ｃ１８炭化水素基、置換または非置換の二価のオキシアルキレン基（ここで、酸素はエーテル結合を与える。）または不飽和の二価のＣ４−Ｃ１８炭化水素基であり；ｐは、約１から約２の範囲内の値を有する数であり；ｑは、約１から約２，０００の範囲内の値を有する数であり；ｙは、約０から約２，０００の範囲内の値を有する数であり；但し、ｑとｙとの合計は、少なくとも約１５である。）
で表される繰り返し単位を有するポリマーである、請求項１９に記載のキット。
【請求項２３】
液体艶出し組成物が、組成物の全重量に基づいて、ポリジメチルシロキサン被覆ポリケイ酸塩０．１から約１重量％をさらに含む、請求項１９に記載のキット。
【請求項２４】
液体艶出し組成物が、組成物の全重量に基づいて、シリコーンを含まないワックス０．１から約５重量％をさらに含む、請求項１９に記載のキット。
【請求項２５】
石油系担体が、無水の炭化水素流体である、請求項１９に記載のキット。
【請求項２６】
石油系担体が、炭化水素流体、水および乳化界面活性剤を含む乳化物である、請求項１９に記載のキット。
【請求項２７】
吸収性アプリケーターをさらに含む、請求項１９に記載のキット。
【発明の詳細な説明】
【技術分野】
【０００１】
本発明は、自動車、ボート、オートバイ、自転車などの塗装された外部表面の艶出しに好適な組成物およびキットに関する。さらに詳しくは、本発明は、液体艶出し組成物、および超極細繊維艶出し布と共に包装された液体艶出し組成物を含む艶出しキットに関する。
【背景技術】
【０００２】
通常ワックスおよび／またはシリコーン系乳化物およびペーストである、従来の自動車の艶出し組成物は、一般にポリマーの自動車ボディー構成要素（例えばプラスチック、ビニールまたはゴムの表面）に、上に見苦しい白い残渣を残す。したがって、このような従来の製品を用いるときは、ポリマーの表面上に艶出し組成物を付けないように注意すべきである。多くの場合、前記残渣は、直ちには目に見えないが、洗車、雨にさらされた後または日光に長くさらされた後、時間が経つにつれてむしろ現れる。すぐにプラスチックの表面から従来の艶出し組成物をふき取るように注意したときでさえ、前記残渣問題は、時間が経つにつれて依然として現れることがある。
【０００３】
加えて、多くの自動車の艶出し剤は、望ましくないほど急速な乾燥のために、直射日光中でまたは高温表面上に、用いることができない。したがって、自動車の艶出し剤は、日陰中でまたは好ましくは自動車の表面が比較的冷たいときに用いられることが一般に推奨されている。しかし、日陰にしかし艶出し剤を塗付するに十分に明るい場所に、容易に近づく機会のない消費者にとってまたは比較的高い温度を有する気候の中において、これは不便であり得る。
【発明の開示】
【発明が解決しようとする課題】
【０００４】
したがって、ポリマー表面上に見苦しい残渣を残さないで、ポリマー表面および塗装された金属表面に用いることができ、直射日光中および高温表面の上でも用いることができる艶出し組成物の必要性が今も継続して存在する。本発明の液体艶出し組成物は、この必要性を実現するものである。
【課題を解決するための手段】
【０００５】
発明の要旨
本発明の液体艶出し組成物は、車、ボート、オートバイ、自転車などの塗装された外部表面の艶出しに好適なものである。本組成物は、少なくとも一種のシリコーン系ワックス約０．０１から約３重量％、ポリ（αオレフィン）化合物［この化合物は少なくとも一種の超分枝ポリ（αオレフィン）約０．１から約５重量％を含む。］約０．２０から約１０重量％、少なくとも一種のポリジメチルシロキサンシリコーン流体約６から約６０重量％、少なくとも一種の揮発性環状シリコーン約１から約２０重量％、少なくとも一種のアミノ官能性シリコーン約０．２５から約３重量％、少なくとも一種のＵＶ吸収剤約０．０１から約５重量％およびこれらのための石油系担体を含む。前記パーセントは、艶出し組成物の全重量に基づく。
【０００６】
好ましくは、石油系担体は、本組成物が清澄で透明な溶液となるような、無水の炭化水素流体（例えば石油蒸留物、ミネラルスピリットなどの液体炭化水素溶剤）である。場合により、この石油系担体は、炭化水素流体、水および乳化界面活性剤を含む乳化物を含む、油および水の乳化物であり得る。本発明の組成物は、清澄（すなわち、透明）、不透明または半透明の溶液または乳化物であり得、シリコーン系ワックス成分のみならず、シリコーンを含まないワックス（例えばカルナウバワックス、モンタンワックス、パラフィンワックスなど）を含むことができる。清澄な艶出し溶液が推奨される。
【０００７】
ポリジメチルシロキサン成分は、高い光沢性の、長持ちする輝きをプラスチック表面および塗装金属表面に与える。本発明の液体艶出し組成物において、アミノ官能性シリコーンおよびシリコーン系ワックス成分は、表面に塗付後に生じたワックスおよびシリコーンのフィルムに強度、耐久性および耐水性を与え；ポリ（αオレフィン）成分は、ワックスのような保護を与え、均一な輝きおよび艶出し剤の付着を促進し、揮発性シリコーン成分は、塗付の容易さを与え、乾燥時間のコントロールを助け；一方で、石油系担体は、化学的に汚れを落とし、組成物の様々な成分の付着を抑制し、過剰の艶出し組成物の容易な除去を提供する。
【０００８】
本液体艶出し組成物は、例えばスポンジ、布またはミットなどの吸収性塗付具で清潔な、乾燥した表面（例えば、自動車の外部表面）に用いられる。本組成物は、直射日光中でさえおよびたとえ表面が熱くても、全ての外部の金属、ゴムおよびプラスチックの表面に用いられることができる。表面を艶出し組成物で被覆した後に、半透明の曇ったフィルムが形成されるまで、被覆表面を乾燥させる。次いで、曇ったフィルムは、柔らかな布地、好ましくは超極細繊維布でふき取られ、次いで、光り輝く、ショールームのような輝きに軽く磨かれる。有利なことに、本発明の液体艶出し組成物は、金属面と同様にポリマー（例えばゴム、ビニールおよびプラスチック）の表面を磨いて、ポリマー構成要素の上に白い残渣を後に残さない。さらに、本発明の液体艶出し組成物は、ほとんどの従来の自動車の艶出し剤よりも単位面積あたり比較的少量の艶出し組成物で、自動車を典型的に艶出しすることができる。
【０００９】
本発明の別の態様は、超極細繊維布および本組成物を用いて塗装表面を艶出しするやり方を記載した説明書と共に包装されている密封容器内に本発明の液体艶出し組成物を含む艶出しキットである。また、所望なら、本キットは、艶出し塗付具を含むことができる。
【発明を実施するための最良の形態】
【００１０】
発明の詳細な説明
本明細書において、および付属の特許請求の範囲において使用される、「シリコーン」という用語およびこの文法的な変形形態は、一般式：（ＲｎＳｉＯ（（４−ｎ）／２））ｍ（式中、ｎは、０と３の間であり、ｍは２以上であり、Ｒは、「シリコーン化合物の登録およびレビュー」、第５版、Ｒ．Ａｎｄｅｒｓｏｎ、Ｇ．Ｌ．ＬａｒｓｏｎおよびＣ．Ｓｍｉｔｈ  Ｅｄｓ．著、Ｈｉｌｌｓ  Ａｍｅｒｉｃａ  Ｉｎｃ．発行、ピスキャタウェイ、ニュージャージー州、第２４７頁（１９９１年）中に定義されている、アルキルおよびアリールである。）を有するポリマーを意味する。ポリジメチルシロキサンは、それぞれの繰り返しシリコーン単位が、２個のメチル基（すなわち、Ｒ＝メチルおよびｎ＝２）を含むシリコーンである。シリコーンは、直鎖状でも分枝状でもよい。「アミノ官能性シリコーン」という用語およびこれの文法的な変形形態は、アルキル基またはアリール基が、第一級、第二級または第三級アミノ基で置換されている、前に定義されたシリコーンを意味する。本明細書において使用される「シリコーン系」という用語は、シリコーン成分または部分を含む材料を意味する。
【００１１】
本明細書において言及される場合、本発明の液体成分の粘度は、別記されない限り、２５℃（７７°Ｆ）で測定されたセンチストークス（ｃＳｔ）での動粘度として引用される。
【００１２】
本発明の液体艶出し組成物は、少なくとも一種のシリコーン系ワックス約０．０１から約３重量％を含む。好ましくは、シリコーン系ワックスは、シリコーン−アルキルコポリマーを含む。シリコーン−アルキルコポリマーは、好ましくは、約０．０１から約０．５重量％の範囲の量で本艶出し組成物中に存在する。好ましい実施形態において、シリコーン系ワックスは、シリコーン−アルキルコポリマー、シリコーングリコールとカルナウバワックスとのグラフトコポリマー（シリコーン化カルナウバワックス）を含む。好ましくは、シリコーン化カルナウバワックスは、約０．００５から約３重量％の範囲内の量で本組成物中に存在する。好適なシリコーン系ワックスは、例えばＢｕｒｌｉｎｇｔｏｎ  Ｃｈｅｍｉｃａｌ  Ｃｏ．，Ｉｎｃ．、  バーリントン、ノースカロライナ州、ＧＥ  Ｓｉｌｉｃｏｎｅｓ、ウォーターフォード、ニューヨーク州およびＤｏｗ  Ｃｏｒｎｉｎｇ  Ｃｏｒｐｏｒａｔｉｏｎ、ミッドランド、ミシガン州などの様々な供給源から商業的に入手可能である。好ましいシリコーン化カルナウバワックスは、Ｂｕｒｌｉｎｇｔｏｎ  Ｃｈｅｍｉｃａｌ  Ｃｏ．，Ｉｎｃ．から入手可能であるＢＵＲＣＯＳＩＬ（登録商標）ＣＡＲである。好ましいシリコーン−アルキルコポリマーは、ＧＥ  Ｓｉｌｉｃｏｎｅｓから入手可能なＳＦ−１６４２である。
【００１３】
また、液体艶出し組成物は、約０．２から約１０重量％のポリ（αオレフィン）化合物、すなわち、少なくとも約１０個の炭素を含むαオレフィンモノマー単位のポリマーまたはコポリマー（すなわち、１−デセン、１−ドデセン、１−テトラデセンなど、好ましくは１−デセン）を含む。ポリ（αオレフィン）化合物は、約０．１から約５重量％の超分枝ポリ（αオレフィン）化合物を含む。超分枝ポリ（αオレフィン）化合物は、この超分枝ポリマーが、分枝からの分枝を含んでおり、従来のポリ（αオレフィン）ポリマーにおいて見られない第四級炭素もまた含んでいる点で従来のポリ（αオレフィン）ポリマーと異なっている。本液体艶出し組成物のポリ（αオレフィン）成分は、普通のポリ（αオレフィン）化合物と超分枝ポリ（αオレフィン）化合物との混合物によって構成されることができる。好適な従来のポリ（αオレフィン）化合物は、例えばＩｎｎｏｖｅｎｅ、シカゴ、イリノイ州から入手可能なＤＵＲＡＳＹＮ（登録商標）１６６などのＣ１０以上のαオレフィンのＤＵＲＡＳＹＮ（登録商標）商標のポリマーを含む。好適な超分枝ポリ（αオレフィン）化合物は、例えばＢａｋｅｒＰｅｔｒｏｌｉｔｅ、シュガーランド、テキサス州から入手可能なＶＹＢＡＲ（登録商標）８２５などのＣ１０以上のαオレフィンのＶＹＢＡＲ（登録商標）商標のポリマー、を含む。
【００１４】
さらに、本発明の液体艶出し組成物は、少なくとも一種のポリジメチルシロキサンシリコーン流体約６から約６０重量％を含む。本発明の液体艶出し組成物において有用なポリジメチルシロキサンシリコーン流体は、好ましくは約２０センチストークス（ｃＳｔ）から約６０，０００ｃＳｔの範囲内の動粘度を有するポリジメチルシロキサンから選択される。好ましくは、ポリジメチルシロキサン成分は、いくつかの異なった粘度のシリコーンの混合物、例えば約３５０ｃＳｔの動粘度を有するポリジメチルシロキサン、約１，０００ｃＳｔの動粘度を有するポリジメチルシロキサン、約１０，０００ｃＳｔの動粘度を有するポリジメチルシロキサンおよび約６０，０００ｃＳｔの動粘度を有するポリジメチルシロキサンを含む混合物などを含む。好ましい実施形態においては、３５０、１，０００、１０，０００および６０，０００ｃＳｔの粘度を有するポリジメチルシロキサンのそれぞれの重量比率は、約７：３：３：１である。
【００１５】
本組成物における３５０ｃＳｔのポリジメチルシロキサンの量は、好ましくは約５から約１５重量％の範囲内である。本組成物における１，０００ｃＳｔのポリジメチルシロキサンの量は、好ましくは約０．５から約１０重量％の範囲内である。本組成物における１０，０００ｃＳｔのポリジメチルシロキサンの量は、好ましくは約０．５から約１０重量％の範囲内である。本組成物における６０，０００ｃＳｔのポリジメチルシロキサンの量は、好ましくは約０．１から約２．５重量％の範囲内である。
【００１６】
好適なポリジメチルシロキサンシリコーン流体は、例えばＧＥ  Ｓｉｌｉｃｏｎｅｓ、ウォーターフォード、ニューヨーク州およびＤｏｗ  Ｃｏｒｎｉｎｇ  Ｃｏｒｐｏｒａｔｉｏｎ、ミッドランド、ミシガン州などの様々なメーカーから商業的に入手可能である。
【００１７】
アミノ官能性シリコーン成分は、本発明の液体艶出し組成物の約０．２５から約３重量％を構成する。好ましくは、アミノ官能性シリコーンは、約０．５から約１重量％の範囲内の量で組成物中に存在する。
【００１８】
本発明における使用に好適なアミノ官能性シリコーンは、第一級、第二級または第三級のアミノ官能基を含むシリコーンポリマーを含む。好ましくは、アミノ官能性シリコーンは、ジアルキルシロキサンとアミノ官能性シロキサンコモノマーのコポリマーである。好ましいアミノ官能性シリコーンは、約１から約５０モル％のアミノ官能性シロキサンコモノマーユニット、さらに好ましくは約１から約３０モル％のアミノ官能性シロキサンコモノマーユニットを含む。これらのシリコーン流体は、アミノ官能性ポリジアルキルシロキサンに加えて出発物質および反応副産物を含むことができる。好適なアミノ官能性シリコーンは、Ｋｏｒｎｈａｂｅｒなどへの共有の米国特許第４，６６５，１１６号（この特許の開示は、参照によって本明細書中に組み込まれる。）に記載されているものを含む。
【００１９】
有用なアミノ官能性ポリジアルキルシロキサンについては、例えば塩基性触媒の存在下での、約１から約３０，０００ｃＳｔの粘度を有するポリジアルキルシロキサンとアミノ官能性シランまたはシロキサンとの平衡反応から誘導することができる。アミノ官能性シリコーンの製造に有用な典型的ポリジアルキルシロキサンは、約３から約１０のジメチルシロキサンモノマー単位を有する環状ジメチルシロキサンオリゴマーを含む。
【００２０】
ポリジアルキルシロキサンと反応させるアミノ官能性シランまたはシロキサンは、一般式（Ｉ）：
［ＱＳｉ（Ｇｎ）Ｏ（（３−ｎ）／２）］ｘＺｂ  （Ｉ）
〔式中、Ｇは、基Ｒ、ＯＲ”、ＮＲ’２、またはＯＳｉＲ３［ここで、Ｒは、Ｃ１−Ｃ１８アルキルまたはＣ６−Ｃ１０アリールであり、Ｒ’は、水素を表しまたは１から約１８個の炭素原子を有する一価の炭化水素基であり、Ｒ”は、置換または非置換の二価のＣ１−Ｃ１８炭化水素基、置換または非置換の二価のオキシアルキレン基（ここで、酸素はエーテル結合を与える。）または不飽和の二価のＣ４−Ｃ１８炭化水素基である。］であり、Ｑは、基：Ｒ’２Ｎ−Ｒ”−、Ｒ’２Ｎ−Ｒ”−Ｎ（Ｒ’）−Ｒ”−、およびＲ’２Ｎ−Ｒ”−Ｏ−Ｒ”−［ここで、Ｚは、Ｒ３ＳｉＯ０．５およびＲ’２ＮＲ”Ｏ０．５（ここで、Ｒ、Ｒ’およびＲ”は、前記と同じである。）からなる群から選択される基である。］であり、「ａ」は、０から３の値を有し；「ｂ」は、０から３の値を有し、「ｘ」は、約１から２０，０００の値を有する。〕
によって表され得る。好ましくは、Ｒ’は、水素である。
【００２１】
Ｒ”によって表される、例としての二価の基は、例えばエチレン、トリメチレン、テトラメチレン、ヘキサメチレン、オクタメチレンなどの２から１８個の炭素原子を有する炭化水素基；例えばエチレンオキシド、トリメチレンオキシドおよびこれらのポリマーなどの式：（−ＯＣ２Ｈ４−）ｒ、（−ＯＣ２Ｈ４ＯＣＨ２−）ｒ、および（−ＯＣ３Ｈ６−）ｒ（ここで、「ｒ」は、約１から約５０の値を有する。）を有するオキシアルキレン基、ならびに例えばビニレン、プロピニレン、ブテニレン、ヘキセニレンなどのアルキレン基である。
【００２２】
好適なアミノ官能性シランの例は、次のものに限定されないが、２−アミノエチルトリエトキシシラン、３−アミノプロピルトリメトキシシラン、（３−（２−アミノエチルアミノ）プロピル）メチルジメトキシシラン、６−アミノヘキシルトリブトキシシラン、６−（２−アミノエトキシ）ヘキシルトリエトキシシラン、４−（３−アミノプロポキシ）ブチルトリブトキシシランなどを含む。
【００２３】
好適なアミノ官能性ポリジアルキルシロキサンおよびこれらの製造方法は、米国特許第３，８９０，２６９号、第３，９６０，５７５号および第４，２４７，３３０号（これらの特許の関連する開示は、参照によって本明細書に組み込まれる。）に記載されている。
【００２４】
好ましいアミノ官能性シリコーンは、一般式（ＩＩ）：
［−Ｓｉ（Ｒ（２−ｐ））（Ｑｐ）Ｏ−］ｑ［−Ｓｉ（ＣＨ３）２Ｏ−］ｙ  （ＩＩ）
［式中、Ｑは、基：Ｒ’２Ｎ−Ｒ”−、Ｒ’２Ｎ−Ｒ”−Ｎ（Ｒ’）−Ｒ”−、およびＲ’２Ｎ−Ｒ”−Ｏ−Ｒ”−を表し、Ｒは、Ｃ１−Ｃ１８アルキルまたはＣ６−Ｃ１０アリールであり；Ｒ’は、水素を表しまたは１から約１８個の炭素原子を有する一価の炭化水素基を表し；Ｒ”は、置換または非置換の二価のＣ１−Ｃ１８炭化水素基、置換または非置換の二価のオキシアルキレン基（ここで、酸素はエーテル結合を与える。）または不飽和の二価のＣ４−Ｃ１８炭化水素基であり；「ｐ」は、約１から約２の範囲内の値を有し；「ｑ」は、約１から約２，０００の範囲内の値を有し；「ｙ」は、約０から約２，０００の範囲内の値を有し；但し、「ｑ」と「ｙ」との合計は、少なくとも約１５である。］
によって表される繰り返し単位を含むポリマーである。
【００２５】
好適なアミノ官能性シリコーンの例は、（２−アミノエチル）メチルポリシロキサン、（３−アミノプロピル）メチルポリシロキサン、（２−アミノエチル−３−アミノプロピル）メチルポリシロキサン、（３−（２−アミノエトキシ）プロピル）メチルポリシロキサン、（６−アミノヘキシル）メチルポリシロキサン、（３−（２−アミノエトキシ）プロピル）メチルポリシロキサン、（３−（２−アミノエチルアミノ）プロピル）メチルシロキサン、これらのジメチルシロキサンコポリマーなどを含む。
【００２６】
特に好ましいアミノ官能性ポリジメチルシロキサンは、ＧＥ  Ｓｉｌｉｃｏｎｅｓ、ウォーターフォード、ニューヨーク州からの名称ＳＦ−１７０６で商業的に入手可能であり、製造者の製品文献によると、アミノエチルアミノプロピルシロキサンおよびジメチルシロキサンのコポリマーである。
【００２７】
他の好適なアミノ官能性シリコーンは、ＧＥ  Ｓｉｌｉｃｏｎｅｓ、ウォーターフォード、ニューヨーク州、Ｄｏｗ  Ｃｏｒｎｉｎｇ  Ｃｏｒｐｏｒａｔｉｏｎ、ミッドランド、ミシガン州、およびＯＳｉ  Ｓｐｅｃｉａｌｔｉｅｓ，Ｉｎｃ．、ダンバリイ、コネチカット州から入手可能である。
【００２８】
また、本発明の液体艶出し組成物は、約０．０１から約５重量％の少なくとも一種のＵＶ吸収材料（すなわち、ＵＶ吸収剤）を含む。ＵＶ吸収剤の例は、ベンゾトリアゾール、ベンゾフェノンなど、および重合体骨格にＵＶ発色団を有するポリマーのＵＶ吸収剤を含む。好ましいＵＶ吸収剤は、Ｃｉｂａ  Ｓｐｅｃｉａｌｔｙ  Ｃｈｅｍｉｃａｌｓ、バーゼル、スイス国から入手可能な、ＴＩＮＵＶＩＮ（登録商標）９９の商標名で、イソプロパノール中の９０％溶液として商業的に入手可能である３−（２Ｈ−ベンゾトリアゾール−２−イル）−５−（１，１−ジメチルエチル）−４−ヒドロキシベンゼンプロパン酸のＣ７からＣ９の分枝および直鎖のアルキルエステルの混合物である。
【００２９】
本発明の液体艶出し組成物は、約１から約２０重量％の少なくとも一種の揮発性の環状シリコーンを含む。好適な揮発性の環状シリコーンは、限定されることなしに、シクロテトラ（ジメチルシロキサン）、シクロペンタ（ジメチルシロキサン）、シクロヘキサ（ジメチルシロキサン）および前記２種以上の組合せを含む。好ましくは、揮発性の環状シリコーンは、シクロメチコーンとしてまた知られているシクロペンタ（ジメチルシロキサン）を含む。揮発性の環状シリコーンは、ＧＥ  Ｓｉｌｉｃｏｎｅｓ、ウォーターフォード、ニューヨーク州から商業的に入手可能である。
【００３０】
本液体艶出し組成物の任意の成分は、限定されることなしに、シリコーンを含まないワックス（例えばカルナウバ、モンタン、パラフィンワックスなど）、補助溶剤（例えばアルコール）、非イオン性界面活性剤、保存剤、中和剤、安定剤、粘度変性剤、着色剤、香油などを、任意の成分が組成物に含まれる目的を達成するために（すなわち、成分を可溶化するために、粘度を変性するために、組成物に芳香または色を与えるために、安定化のために、または、そうでなければ、保存または使用中の組成物を保護するために）好適な量で含む。いくつかの実施形態において、本組成物は、さらに約０．１から約５重量％の例えばカルナウバワックス、モンタンワックス、パラフィンワックスまたはこれらの２種以上の組合せなどのシリコーンを含まないワックスを含む。
【００３１】
いくつかの実施形態において、本液体艶出し組成物は、生じた表面被覆に耐久性を追加付与することができ、前記被覆に望ましくは高い屈折率を与えることができるポリジメチルシロキサン被覆ポリケイ酸塩（例えばＭＱ樹脂、Ｃｈｅｍｉｃａｌ  Ａｂｓｔｒａｃｔ  Ｓｅｒｖｉｃｅ（ＣＡＳ）登録第６８９８８−５６−７号を有する材料）約０．１から約１重量％をさらに含む。
【００３２】
石油系担体成分は、他の成分を溶解し、所望のレベルの表面清浄化活性を与えるために必要であるまたは望ましいいかなる量でも存在することができる。例えば、石油系担体は、約８５重量％まで、さらに好ましくは約７５重量％までの量で本組成物中に存在することができる。典型的には、石油系担体は、約５０から約７５重量％の範囲内の量で存在する。
【００３３】
好ましくは、石油系担体は、無水の炭化水素流体（例えばミネラルスピリット、石油蒸留物、これらの混合物など）である。無水の石油系担体が使用される場合、典型的に本組成物は、清澄で透明な流体であり、ここでは、組成物の様々な成分が担体中に溶解されている。シリコーンを含まないワックス成分が、本組成物中に含まれる（例えば、約０．１から約５重量％の例えばカルナウバワックス、モンタンワックス、パラフィンワックスまたはこれらの２種以上の組合せなどのワックス）場合、含まれるシリコーン不含ワックスの量およびタイプに依存して、本組成物は、不透明または半透明であり得る。
【００３４】
場合により、石油系担体は、炭化水素流体、水および乳化界面活性剤を含む、油および水の乳化物であり得る。炭化水素流体および水を乳化するのに好適な界面活性剤は、当該技術においてよく知られており、ノニオン型界面活性剤（例えばグリセリン脂肪酸エステル）、アニオン型界面活性剤（例えば中和されたモルホリンオレート塩）およびカチオン型界面活性剤（例えば第四級アミン界面活性剤）ならびにノニオン型界面活性剤とアニオン型またはカチオン型界面活性剤との混合物である。
【００３５】
本発明の液体艶出し組成物は、例えば軽質石油留出物、ミネラルスピリット、これらの組合せなどの石油系担体の好適な量の中にて、様々な成分を混合することによって製造することができる。石油系担体が無水の炭化水素流体である組成物は、典型的に透明であり、好ましくは無色であり、水のような比較的低い粘度のものである。シリコーンを含まないワックスを含むと、不透明または半透明の組成物となる可能性がある。石油系担体が、油および水の乳化物である組成物は、懸濁された乳化粒子のサイズおよび濃度に依存して、不透明、透明または清澄であり得る。
【００３６】
本発明による液体艶出し組成物の好ましい配合は、シリコーンアルキルコポリマー（シリコーン系ワックス）約０．０１から約０．５重量％、シリコーングリコールグラフトカルナウバワックス約０．００５から約３重量％、従来のポリ（αオレフィン）約０．１から約５重量％、超分岐ポリ（αオレフィン）約０．１から約５重量％、３５０ｃＳｔポリジメチルシロキサン約５から約１５重量％、１，０００ｃＳｔポリジメチルシロキサン約０．５から約１０重量％、１０，０００ｃＳｔポリジメチルシロキサン約０．５から約１０重量％、６０，０００ｃＳｔポリジメチルシロキサン約０．１から約２．５重量％、ポリジメチルシロキサン被覆ポリケイ酸塩約０．１から約１重量％、アミノ官能性シリコーン約０．２５から約３重量％、揮発性環状シリコーン約１から約２０重量％、ＵＶ吸収剤（例えばＴＩＮＵＶＩＮ（登録商標）９９）約０．０１から約５重量％、保存剤（例えばブチル化ヒドロキシトルエン）約０．０５から約０．２重量％および任意の香油の好適量を含み、全てが例えば軽質石油留出物およびミネラルスピリットの混合物などの石油系担体中に溶解している石油系溶液である。
【００３７】
使用においては、本液体艶出し組成物は、吸収性塗付具を用いて清潔な、乾いた表面（例えば自動車の外部表面）に用いられる。好ましくは、吸収性塗付具は、天然または合成スポンジ、布、柔らかな布地ミット、合成スポンジミットなどである。ほとんどの従来の艶出し組成物と異なって、本発明の液体艶出し組成物は、有利なことに、ポリマー（例えばプラスチック、ゴムまたはビニール）の表面に望ましくない白い残渣を後に残すことなく、外部の金属およびプラスチックの表面に用いられることができる。従来の自動車の艶出し剤と異なって、本発明の組成物は、直射日光および高温面の上にも用いられることができる。本組成物が表面に塗付された後に、本組成物は、半透明、曇ったフィルムが形成されるまで、乾燥させられる。次いで、曇ったフィルムは、柔らかい布、好ましくは超極細繊維布でふき取られ、次に布などを用いて、光り輝く、ショールームのような輝きに軽く磨かれる。
【００３８】
本発明の別の態様は、図１（前面透視図）および図２（後部および一方の側面を示す透視図）で示される、艶出しキットである。キット１０は、再密封可能な閉鎖部１４を有する容器１２、前もって決められた量、好ましくは自動車を数回（例えば約３から５回）艶出しするに十分な量の本発明の液体艶出し組成物１６を含む。容器１２は、組成物が液体艶出し剤として確認できるラベル１８および場合により、他の宣伝用または説明用の票を含むことができる。例えば透明で澄んだプラスチック包装２０などの外側包装の中に容器１２を配置し、この外側包装を、この周辺部で超音波溶接２２を用いて密封することができる。包装２０の中に前部区画２１（図２を参照）および後部区画２３（図２を参照）を作り出すために、容器１２の後ろの透明なプラスチック包装２０の中に内部の仕切り２４を設け、容器１２を、前部区画２１の中に配置し、クリアなプラスチック包装２０を通して目に見えるようにすることができる。スポンジ状塗付具２８および折り重ねられた超極細繊維艶出し布３０は後部区画２３の中に配置される。説明用挿入物３２は、透明なプラスチック包装２０の後部と艶出し布３０との間に配置されることができる。好ましくは、説明用挿入物３２は、好ましくは透明なプラスチック包装２０を通して目に見える、その表面上に説明書３４を含んでいる。
【００３９】
艶出し布は、好ましくはポリエステルおよびポリアミドの超極細繊維を含み、テリー織り布と同様の形のその表面上に繊維のループを含む、柔らかい吸収性超極細繊維布である。好ましい実施形態において、艶出し布は、約８０重量％のポリエステル繊維および約２０重量％のポリアミド繊維を含む。本発明の艶出し組成物に関連して艶出し布としての使用に好適な材料の例は、限定されないが、Ｐｉｋｅへのカナダ特許第２，２３６，３４０号（この特許の中の関連する開示は、参照によって本明細書に組み込まれる。）に記載されている、少なくとも２種の異なるポリマー材料（この中の少なくとも一種は、親水性ポリマーである。）のスプリット超極細繊維の混合物を含む超微細な極細繊維不織布織物材料を含む。他の超極細繊維布およびこれらの製造方法は、Ｐｅｒｅｚなどへの米国特許第６，１１０，５８８号、Ｋｏｄｙなどへの同第６，９７７，１１３号およびＰｅｒｅｚなどへの同第７，０１４，８０３号（これらの特許の中の関連する開示は、参照によって本明細書に組み込まれる。）に記載されている。
【００４０】
約７０から８０％のスプリットポリエステル繊維および約２０から３０パーセントのスプリットポリアミド繊維を含むループ状超極細繊維布が、布の織りの中に汚れ粒子を捕らえることなしにスプリット繊維が表面を清浄化することができるので、特に有用である。超極細繊維布の微細で、柔らかい性質（約０．０１から約０．０２のデニールを典型的に有する。）は、目立った表面の引っ掻きなしに、比較的デリケートな塗装表面の清浄化のために前記布を特に良好に位置づけさせる。これらのループ状布は、布の平方インチあたり約２００，０００以上の繊維ストランドを典型的に含み、非常に耐久性があり、布の目立った劣化なしに布が数百回も洗浄されることを可能にする。
【００４１】
もちろん、透明なプラスチック包装２０については、所望されるならば、従来の不透明な箱で置換することができる。また、所望であれば、仕切り２４を省略することができる。説明書の挿入物３２は、折り重ねられた紙の挿入物、小冊子またはいかなる好適な説明書材料によって置き換えられることができ、または省略されることができる。また、説明用の資料は、容器１２の外部、ラベル１８の上などに配置されることができる。
【００４２】
次の実施例は、本発明の好ましい実施形態を例示するものであり、付属の特許請求の範囲の範囲を限定するものと考えてはならない。
【実施例１】
【００４３】
液体艶出し組成物Ａ
本発明によって、次の成分を混合することによって液体艶出し組成物Ａを調製した。約シリコーンアルキルコポリマー（すなわち、ＳＦ−１６４２）０．０２５重量部を軽質石油蒸留物約１５重量部の溶剤中に溶解し、次いで追加量の軽質石油蒸留物（約４０重量部）およびＲｕｌｅ６６ミネラルスピリット約１５重量部を加えた。次いで、従来のポリ（αオレフィン）（すなわち、ＤＵＲＡＳＹＮ（登録商標）１６６）約１重量部を、超分枝ポリ（αオレフィン）（すなわち、ＶＹＢＡＲ（登録商標）８２５）約０．７重量部、シリコーングリコールグラフトカルナウバワックス（すなわち、ＢＵＲＣＯＳＩＬ（登録商標）ＣＡＲ）約０．０１重量部、３５０ｃＳｔポリジメチルシロキサン約７重量部、１０００ｃＳｔポリジメチルシロキサン約３重量部、１０，０００ｃＳｔポリジメチルシロキサン約３重量部、６０，０００ｃＳｔポリジメチルシロキサン約１重量部、シリコーン流体中に分散されたポリジメチルシロキサン被覆ポリケイ酸塩（すなわち、ＭＱ樹脂）約０．２５重量部、アミノ官能性シリコーン（すなわち、ＳＦ−１７０６）約０．５重量部、シクロペンタ（ジメチルシロキサン）約１２重量部、香油約０．６重量部、ＵＶ吸収剤（すなわち、ＴＩＮＵＶＩＮ（登録商標）９９）約０．０１重量部、保存剤および抗酸化剤としてのブチル化ヒドロキシトルエン約０．０１重量部と共に加えた。得られた組成物（組成物Ａ）は、清澄で透明な溶液であった。
【００４４】
ポリマー表面を含む、黒および他のダークに仕上げられた自動車を艶出しするために、フィールドテストで組成物Ａを使用した。自動車上に生じた輝きは、組成物を用いた個人および公平な観察者によって、例えばバンパーおよびビニール屋根などのプラスチック表面上での輝きを含めて、「ショールーム」品質であると判定された。艶出しされた自動車の時間が経ってからの観察により、従来の艶出し剤についてプラスチック表面上に生じる望ましくない白い残渣は、本発明の艶出し組成物については観察されなかったことが明らかになった。
【００４５】
さらに、ポリエステルおよびポリアミドの超極細繊維を含む超極細繊維の艶出し布を用いて、組成物をふき取り、これで表面を磨いたときに、特に高いレベルの輝きを得た。高温気候状態におけるテストは、高温面と直射日光下で前記組成物を有利に用いることができることを確認した。
【００４６】
場合により、組成物Ａ中の軽質石油留出物および／またはミネラルスピリットの一部を、水および乳化界面活性剤（例えばポリグリセロール脂肪酸エステル、アルコールエトキシレートなどのノニオン型界面活性剤；例えば中和されたモルホリンオレート石鹸などのアニオン型界面活性剤；または第四級アミン界面活性剤などのカチオン型界面活性剤）によって置き換えて、無水の炭化水素系溶液よりむしろ油および水の乳化物である組成物を与えることができる。
【実施例２】
【００４７】
艶出しキットの製造
本発明の艶出しキットを次のように製造した。再密封可能なプラスチック容器中に実施例１の液体艶出し組成物を約１６流体オンス分け入れた。容器は、組成物が液体艶出し剤であると確認するラベルを含んでいた。この艶出し組成物の密封容器を、スポンジ状塗付具および広げると約１３×約１７インチのサイズの折り重ねられた超極細繊維艶出し布と共に透明なプラスチック包装中に超音波で密封した。塗付具および布は、包装中に前部区画および後部区画を作り出す、板紙の仕切りによって艶出し組成物の密封された容器から分離された。前部区画に密封容器が配置され、塗布具および艶出し布は、後部区画中に配置された。仕切りは、その上に印刷された様々な宣伝情報を含んでおり、艶出し組成物の密封容器を包む前部区画を通して目に見える。また、この包装は、後部区画を通して目に見え、艶出し布をほとんど覆っている説明用挿入物を含んでいた。説明用挿入物は、艶出し組成物、スポンジ様の塗付具および自動車表面を艶出しするための艶出し布を使用するための使用法を含んでいた。艶出し布は、約８０パーセントのポリエステル極細繊維および約２０パーセントのポリアミド超極細繊維を含み、テリー織り布と類似した形で、その表面に繊維のループを含む、柔らかくて吸収性の超極細繊維布であった。
【００４８】
本発明の新規な特徴の精神と範囲から逸脱することなく、前に記載された実施形態の多数の変形および変更を行うことができる。ここで例示された具体的な実施形態に関して、何らの限定を意図するものではなく、何んの限定も推断すべきではない。付属の特許請求の範囲は、請求の範囲内に入るような全ての変更に及ぶことを意図している。
【図面の簡単な説明】
【００４９】
【図１】本発明の自動車の艶出しキットの正面透視図である。
【図２】図１に示された艶出しキットの後部および片側を示す、図１に示される艶出しキットの透視図である。
【図１】
2009531523.tif 000003
【図２】
2009531523.tif 000004
【国際調査報告】
2009531523.tif 000005